(57)【要約】【課題】プラスチックと鉛を効率よく選別することができる漁網のリサイクル装置及び方法を提供する。【解決手段】漁網を２５０℃以上３００℃以下で加熱する加熱装置と、加熱装置から排出される漁網を、プラスチックを多く含む部分と、鉛を多く含む部分とに分離する分離装置と、分離装置から排出される、プラスチックを多く含む部分と、鉛を多く含む部分とが混在する混合物から、プラスチックを多く含む部分と、鉛を多く含む部分とを選別する選別装置とを備える漁網のリサイクル装置。加熱装置の内部を不活性雰囲気又は／及び正圧に調節することができ、選別装置の前段に、分離装置から排出される混合物から磁性金属を取り除く磁力選別装置を設け、磁力選別装置から排出される混合物から選別を行うこともできる。【選択図】図１
2019155237.tif 000002
【特許請求の範囲】
【請求項１】
漁網を２５０℃以上３００℃以下で加熱する加熱装置と、
該加熱装置から排出される漁網を、プラスチックを多く含む部分と、鉛を多く含む部分とに分離する分離装置と、
該分離装置から排出される、プラスチックを多く含む部分と、鉛を多く含む部分とが混在する混合物から、プラスチックを多く含む部分と、鉛を多く含む部分とを選別する選別装置とを備えることを特徴とする漁網のリサイクル装置。
【請求項２】
前記加熱装置の内部は、不活性雰囲気又は／及び正圧に調節されていることを特徴とする請求項１に記載の漁網のリサイクル装置。
【請求項３】
前記加熱装置は、固定炉、ストーカ炉、ロータリーキルン炉、竪型炉又は多段炉であることを特徴とする請求項１又は２に記載の漁網のリサイクル装置。
【請求項４】
前記分離装置は、粗破砕機、整粒機又は羽根なし混合機であることを特徴とする請求項１、２又は３に記載の漁網のリサイクル装置。
【請求項５】
前記選別装置は、渦電流選別機又は比重選別機であることを特徴とする請求項１乃至４のいずれかに記載の漁網のリサイクル装置。
【請求項６】
前記選別装置の前段に、前記分離装置から排出される混合物から磁性金属を取り除く磁力選別装置を備え、
前記選別装置は、該磁力選別装置から排出される混合物から前記選別を行うことを特徴とする請求項１乃至５のいずれかに記載の漁網のリサイクル装置。
【請求項７】
漁網を２５０℃以上３００℃以下で加熱し、
加熱後の漁網を、プラスチックを多く含む部分と、鉛を多く含む部分とに分離し、
分離したプラスチックを多く含む部分と、鉛を多く含む部分とが混在する混合物からプラスチックを多く含む破砕物と鉛を多く含む破砕物を選別することを特徴とする漁網のリサイクル方法。
【発明の詳細な説明】
【技術分野】
【０００１】
本発明は、漁網のリサイクル装置及び方法に関し、特に、漁網からプラスチックと鉛を効率よく選別する装置等に関する。
【背景技術】
【０００２】
漁網は、主にプラスチックから製造されるが、錘やワイヤーの一部に鉛が用いられているため、漁網をリサイクルするには、プラスチックと鉛を選別する必要がある。
【０００３】
従来の漁網のリサイクル方法としては、図２に示すように、受け入れた漁網を重機によって小分け切断し、切断後の漁網を鎌形二軸破砕機で破砕し、破砕後の漁網から人力又は選別機でプラスチックと鉛を選別し、得られたプラスチックを売却するか燃料として利用し、得られた鉛を売却するものがある。
【０００４】
一方、従来の漁網の処理方法としては、図３に示すように、受け入れた漁網を切断した後、焼却炉で混焼処理し、焼却灰を得るものがある。
【発明の概要】
【発明が解決しようとする課題】
【０００５】
図２に示す漁網のリサイクル方法では、破砕工程でロープや網が破砕機に絡まるなどハンドリング性が悪く、特にワイヤーに鉛が編み込まれている場合には、編み込まれた部分を解く工程が必要となり、処理が困難である。また、図３に示す漁網のリサイクル方法では、鉛が焼却灰へ含有されることが懸念され、得られた焼却灰にさらに処理を施す必要があった。
【０００６】
そこで、本発明は、上記従来技術における問題点に鑑みてなされたものであって、プラスチックと鉛を効率よく選別することができる漁網のリサイクル装置及び方法を提供することを目的とする。
【課題を解決するための手段】
【０００７】
上記目的を達成するため、本発明は、漁網のリサイクル装置であって、漁網を２５０℃以上３００℃以下で加熱する加熱装置と、該加熱装置から排出される漁網を、プラスチックを多く含む部分と、鉛を多く含む部分とに分離する分離装置と、該分離装置から排出される、プラスチックを多く含む部分と、鉛を多く含む部分とが混在する混合物から、プラスチックを多く含む部分と、鉛を多く含む部分とを選別する選別装置とを備えることを特徴とする。
【０００８】
本発明によれば、加熱装置において漁網を鉛の融点以下の温度で加熱することで、鉛の溶融を抑制し、鉛がプラスチックに付着して固まることでプラスチックから分離し難くなることを防止しながら、分離装置でのロープや網の絡まりを抑制し、プラスチックと鉛の分離を容易にすることができる。また、できるだけ低温で加熱することで、プラスチックの発熱量の低下を防止することができる。
【０００９】
上記漁網のリサイクル装置において、前記加熱装置の内部を、不活性雰囲気又は／及び正圧に調節すれば、漁網に含まれる鉛の揮発反応を抑制することができるため、鉛の揮発による鉛の回収量の低下を防止することができる。
【００１０】
上記漁網のリサイクル装置において、前記加熱装置として、固定炉、ストーカ炉、ロータリーキルン炉、竪型炉又は多段炉を用いることができる。
【００１１】
上記漁網のリサイクル装置において、前記分離装置として、粗破砕機、整粒機又は羽根なし混合機を用いることができる。
【００１２】
上記漁網のリサイクル装置において、前記選別装置として、渦電流選別機又は比重選別機を用いることができる。
【００１３】
上記漁網のリサイクル装置において、前記選別装置の前段に、前記分離装置から排出される混合物から磁性金属を取り除く磁力選別装置を設け、前記選別装置は、該磁力選別装置から排出される混合物から前記選別を行うように構成すれば、鉄等の磁性金属をプラスチックや鉛とは別に回収することができる。
【００１４】
また、本発明は、漁網のリサイクル方法であって、漁網を２５０℃以上３００℃以下で加熱し、加熱後の漁網を、プラスチックを多く含む部分と、鉛を多く含む部分とに両者が混在する状態で分離し、混合物からプラスチックを多く含む部分と鉛を多く含む部分を選別することを特徴とする。本発明によれば、上述のように、鉛の溶融を抑制し、鉛がプラスチックに付着して固まることでプラスチックから分離し難くなることを防止しながら、ロープや網の絡まりを抑制し、プラスチックと鉛の分離を容易にすることができる。また、できるだけ低温で加熱することで、プラスチックの発熱量の低下を防止することができる。
【発明の効果】
【００１５】
以上のように、本発明によれば、漁網からプラスチックと鉛を効率よく選別することができる。
【図面の簡単な説明】
【００１６】
【図１】本発明に係る漁網のリサイクル装置及び方法の一実施の形態を説明するためのフローチャートである。
【図２】従来の漁網のリサイクル方法の一例を説明するためのフローチャートである。
【図３】従来の漁網の処理方法の一例を説明するためのフローチャートである。
【発明を実施するための形態】
【００１７】
次に、本発明を実施するための形態について詳細に説明する。
【００１８】
本発明に係る漁網のリサイクル方法は、図１に示すように、受け入れた漁網を切断し、切断した後の漁網を２５０℃以上３００℃以下で加熱し、加熱後の漁網を、プラスチックを多く含む部分と、鉛を多く含む部分とに両者が混在する状態で分離し、混合物からプラスチックを多く含む部分と鉛を多く含む部分を選別するものである。
【００１９】
処理対象の漁網は、底引き網や定置網等の一般的なものとすることができ、これらの漁網には、ポリエチレン、ポリプロピレン、テトロン等のプラスチックが用いられている。また、未使用／使用済みのいずれも処理対象とすることができる。尚、使用済みの漁網をリサイクルする場合は、切断を行う前に貝殻等の付着物を除去する。
【００２０】
切断工程は、重機によって行うことができ、この切断工程は、加熱工程で用いられる装置の投入口に漁網を投入可能にするために行われる。尚、受け入れた漁網が既に加熱装置の投入口に投入可能であれば、切断工程は不要である。
【００２１】
加熱工程では、固定炉、ストーカ炉、ロータリーキルン炉、竪型炉、多段炉等の焙焼炉を用いることができ、特に外熱式ロータリーキルン炉は、温度管理が容易で、炉内雰囲気を任意に調整可能であり、不純物の混入が少ないため好ましい。
【００２２】
この加熱工程により、プラスチック部分が脆くなり、後段の分離工程においてプラスチック部分を鉛部分から剥がれ易い状態とすることができ、また、ロープや網の絡まりを抑制し、プラスチック部分と鉛の部分の分離効率を高めたり、ハンドリング性を向上させることができる。さらに、漁網を鉛の融点以下の温度で加熱することで、溶融した鉛が固まってプラスチックから分離し難くなることを防止することができる。また、できるだけ低温で加熱することで、プラスチックの発熱量の低下を防止する。尚、加熱後のプラスチックは、プラスチックとは性質や物性が異なるものとなっているが、本発明では、便宜上プラスチックとした。
【００２３】
また、上記加熱工程は任意の雰囲気下で行うことができるが、漁網に含まれる鉛の揮発反応を抑制するため、加熱工程で用いられる装置の内部を不活性雰囲気又は／及び正圧に調節することが好ましい。これにより、鉛の揮発による鉛の回収量の低下を防止することができる。
【００２４】
分離工程では、従来用いられている一軸破砕機や二軸破砕機を用いることができるが、加熱後の漁網は、鉛部分からプラスチック部分が剥がれ易いので、ジョークラッシャーや、チェーン式破砕機等の粗破砕機や、回転式遠心砕塊装置等の整粒機、容器回転式混合器等の羽根なし混合機を用いることができる。粗破砕機等を用いることでプラスチック部分の微粉化も可能であり、羽根なし混合機でも鉛部分からプラスチック部分を剥がす程度の衝撃を与えることが可能であり、鉛を多く含む部分とプラスチックを多く含む部分の分離を行うことができる。
【００２５】
選別工程では、混合物から鉛を多く含む部分とプラスチックを多く含む部分を選別するため、渦電流選別機や比重選別機を用いる。渦電流選別機としては、直行型ベルトコンベヤ式、回転円筒式、回転磁石式等の公知のものを用いることができる。比重選別機としては、乾式の風力選別機、揺動テーブル、エアテーブル及び湿式の重液分離機等を用いることができるが、プラスチックを燃料化する観点から、乾式比重選別機を用いることが好ましい。また、竪型ミルを用いた場合には、鉛はミル排石として排出され、プラスチックは微粉砕されたものとして得られる。選別工程に供給する際の粒度は、好ましくは１〜５０ｍｍ、より好ましくは２〜２５ｍｍであると選別精度が高くなる。
【００２６】
尚、受け入れた漁網の中に鉄等の磁性金属が異物として含まれている場合は、選別工程の前に磁選工程を設けることが好ましい。この磁選工程では、吊下げ式磁力選別機やドラム式磁力選別機等の公知のものを用いることができる。
【００２７】
選別された鉛は金属原料として、プラスチックは必要に応じて粒度を調整して燃料として使用することができる。
【図１】
2019155237.tif 000003
【図２】
2019155237.tif 000004
【図３】
2019155237.tif 000005